(57)【要約】【課題】錫系合金めっき皮膜のリフロー後に発生する変色を防止することができる工業的に実用化し得る変色防止剤を提供する。【解決手段】リン酸を含有し、所望により、有機スルホン酸を含有する水溶液にグリコールエーテルを添加してなる錫系合金めっき皮膜のリフロー後の変色防止剤。上記変色防止剤浴に錫系合金めっき皮膜を浸漬し、水洗後乾燥する処理を行うことにより、リフロー性の良好なめっき皮膜が得られ、かつリフロー後変色を起こさないめっき皮膜を得ることが可能となる。【選択図】なし 【特許請求の範囲】
【請求項１】
リン酸水溶液を必須成分として含有することを特徴とする錫系合金めっき皮膜のリフロー後の変色防止剤。
【請求項２】
さらにグリコールエーテルを含有する請求項１記載の変色防止剤。
【請求項３】
さらに有機スルホン酸を含有する請求項２記載の変色防止剤。
【請求項４】
リン酸が８９％リン酸換算で０．５〜５００ｇ／Ｌ存在する請求項１〜３のいずれか記載の変色防止剤。
【請求項５】
グリコールエーテルがプロピレングリコールメチルエーテル、プロピレングリコールエチルエーテル、ジプロピレングリコールメチルエーテル及びジプロピレングリコールエチルエーテルからなる群から選ばれる少なくとも一種であり、合計で０．１〜２００ｇ／Ｌ存在する請求項２〜４のいずれか記載の変色防止剤。
【請求項６】
有機スルホン酸がアルカンスルホン酸及びフェノールスルホン酸からなる群から選ばれる少なくとも一種であり、合計で０．１〜２００ｇ／Ｌ存在する請求項３〜５のいずれか記載の変色防止剤。
【請求項７】
請求項１〜６のいずれか記載の変色防止剤浴に錫系合金めっき皮膜を浸漬し、水洗後乾燥する処理を行うことを特徴とするリフロー性が良好で且つリフロー後に変色を起こさないめっき皮膜を得る方法。
【発明の詳細な説明】
【技術分野】
【０００１】
本発明は、錫系合金めっき皮膜のリフロー後の変色防止剤に関する。
【背景技術】
【０００２】
酸性雨によるエレクトロニクス及び家電製品廃棄物中の錫／鉛合金からの鉛溶出による、土壌や地下水の汚染が問題となっている。これは電子部品の実装に錫／鉛合金が広く用いられていることが原因しており、このため、鉛を含まない実装用はんだ合金やはんだめっきの開発が強く求められている。近年、このような問題を生じないめっき方法として、錫／銅、錫／ビスマス、錫／銀、錫／亜鉛、錫／インジウム合金めっき等の錫を含む合金のめっき（以下「錫系合金めっき」と称する）が有望視され、一部実用化されている。これらのめっき後の皮膜はリフローした場合表面が黄または褐色系の着色を呈することが多い。これは共折した有機物がリフロー温度により熱劣化し黄または褐色系の着色を呈するためと考えられる。このような変色を起こす皮膜はリフロー性が良好でなく、めっき皮膜が完全に溶融するまでの時間が比較的長くかかる傾向があり、問題となっている。
【発明の開示】
【発明が解決しようとする課題】
【０００３】
本発明の主な目的は、上記錫系合金めっき皮膜のリフロー後に発生する変色を防止することができる工業的に実用化し得る変色防止剤を提供することにある。
【課題を解決するための手段】
【０００４】
本発明者らは、鋭意検討した結果、以下に示す変色防止剤浴に上記錫系合金めっき皮膜を浸漬し、水洗後乾燥する処理を行うことにより、リフロー性の良好なめっき皮膜が得られ、リフロー後変色を起こさないめっき皮膜を得ることができることを見出し、本発明を完成するに至った。
【０００５】
本発明の第一は、リン酸水溶液を必須成分に含有する錫系合金めっき皮膜のリフロー後の変色防止剤である。
本発明の第二は、さらにグリコールエーテルを含有してなる上記の変色防止剤である。
本発明の第三は、さらに有機スルホン酸を含有してなる上記の変色防止剤である。
【発明の効果】
【０００６】
本発明の錫系合金めっき皮膜のリフロー後の変色防止剤浴によれば、めっき作業に引続き処理でき、単なる短時間の浸漬処理のみで、容易にリフロー後の変色防止ができる。よって、本発明の錫系合金めっき皮膜のリフロー後の変色防止剤浴は、工業的な利用に適するものである。
【発明を実施するための最良の形態】
【０００７】
以下、本発明の錫系合金めっき皮膜のリフロー後の変色防止剤について詳しく説明する。本発明の変色防止剤浴に用いる第一の必須成分は、リン酸である。無機酸のなかでリン酸だけが錫系合金めっき皮膜のリフロー後の変色防止効果を示すことは予想外のことである。リン酸は水溶液中に８９％リン酸換算で、０．５〜５００ｇ／Ｌ、より好ましくは５〜５０ｇ／Ｌ存在させる。
そして好ましくは、リン酸と共にグリコールエーテルを共存させる。
またより好ましくは、リン酸と共に有機スルホン酸とグリコールエーテルとを共存させる。グリコールエーテルは液の浸透性を向上させる作用を示す。これらの併用によりリフロー性とリフロー後の変色防止効果が一層顕著に向上する。
【０００８】
グリコールエーテルとしては、プロピレングリコールメチルエーテル、プロピレングリコールエチルエーテル、ジプロピレングリコールメチルエーテル、ジプロピレングリコールエチルエーテル等が好ましく用いられる。これらは単独で用いても２種以上を併用してもよい。
グリコールエーテルは水溶液中に０．１〜２００ｇ／Ｌ、より好ましくは０．３〜１０ｇ／Ｌ存在させる。
有機スルホン酸としては、メタンスルホン酸、エタンスルホン酸、プロパンスルホン酸、２−プロパンスルホン酸、ブタンスルホン酸、２−ブタンスルホン酸、ペンタンスルホン酸、ヘキサンスルホン酸、デカンスルホン酸等のアルカンスルホン酸及びフェノールスルホン酸が好ましく用いられる。これらは単独で用いても２種以上を併用してもよい。
有機スルホン酸は、水溶液中に０．１〜２００ｇ／Ｌ、より好ましくは０．３〜１０ｇ／Ｌ存在させる。
【０００９】
本発明の錫系合金めっき皮膜のリフロー後の変色防止剤による変色防止処理は、めっき処理及び中和・水洗処理の終了した基板または部品を乾燥せずに変色防止剤浴に浸漬し、水洗し乾燥するものである。浸漬条件は、浴温２０〜４０℃、浸漬時間２０〜６０秒が適当である。本発明の変色防止剤浴によれば、めっき作業に引続き処理でき、単なる短時間の浸漬処理のみで、容易にリフロー後の変色防止ができ、作業効率が向上する。
本発明の変色防止剤による処理以外の工程は周知であり、その一例を図１に示す。
【実施例１】
【００１０】
次に、実施例により本発明を説明するが、本発明はこれらの実施例に限定されるものではない。先ず、錫系合金めっき皮膜を図１に示すような工程により、錫−銅有機酸プロセス（ＮＦ−１１１）によりめっき皮膜を作製し、中和・水洗後本発明の変色防止剤浴に３０℃にて３０秒浸漬処理し、水洗し、乾燥した。
【００１１】
次に、得られためっき皮膜をリフローし、リフロー性と変色防止効果を確認した。リフロー条件は１４０〜１６０℃にて４０〜５０秒保持した後、２３０〜２４０℃で１０秒程度加熱するというプロファイルにて行った。図２に温度プロファイルの一例を示す。変色防止剤浴の組成及び結果を表１に示す。
【００１２】
評価基準は次のとおりである。
リフロー性：２３５℃で、めっき皮膜が完全に溶融するまでの時間
○  ３秒以内
△  ３〜４秒
×  ４秒以上
リフロー後の変色防止効果：
○  変色しない
△  若干変色
×  変色する
用いた試薬（日本マクダーミッド製薬品）の内容は次のとおりである。
メテックス９２６８：無機酸を主成分とした酸性クリーナー
メッテクスＧ−５Ｓ：硫酸・過酸化水素タイプのソフトエッチング液
ＮＦ−１１１：フッ化物を含まない有機酸ベースの錫−銅めっき浴
ケンバートＮｏ．７０：無機アルカリ剤を主成分とした錫、はんだめっき用後処理剤
【００１３】
【表１】
2005240093.tif 000002
【００１４】
実施例１〜８（特に１〜７）は、リフローが良好であり、変色が完全に防止され、良好な外観であったのに対し、比較例１及び２は、リフロー性が必ずしも良好でなく、黄色ないし褐色に変色した。
次に従来浴について同様の実験を行った結果を表２に示す。
【００１５】
【表２】
2005240093.tif 000003
【００１６】
以上の結果から明らかなように、本発明によれば、本発明の変色防止剤浴にめっき後乾燥せず連続的に単に浸漬するだけで、錫−銅系合金めっきのリフロー性の良好なめっき皮膜を得ることができ、かつリフロー後の変色防止ができることが分かった。一方、比較例の組成の浴に浸漬し乾燥しても、リフロー性の良好な錫−銅系合金めっき皮膜は得られず、リフロー後の変色防止はできないことが分かった。
【図面の簡単な説明】
【００１７】
【図１】本発明方法が組み込まれる処理工程の一例を示す工程図。
【図２】リフロー時の温度プロファイルの一例を示すグラフ。
【図１】
2005240093.tif 000004
【図２】
2005240093.tif 000005